jeanflop/post_ocr_correction2 huggingface dataset:
plus alimenté laisse retomber son armature et coupe également le courant dans l'interrupteur 97'. Les deux électros 81 et 82 ne sont plus alimentés et laissent repartir les armatures striées 79 et 80 qui sont rappelées en arrière par les ressorts de rappel. Le bloc contact 70 redevient libre et peut suivre la tige 76 dans ses déplacements. Par le basculement de l'interrupteur 97, l'électro 108 n'est plus alimenté, son armature 109 retombe et ferme à nouveau le contact 110 permettant aux secteurs du galvanomètre 105 d'être alimentés et au régulateur de reprendre son office. Comme il va de soi et comme il ressort d'ailleurs déjà de ce qui précède, l'invention ne se limite aucunement au seul mode de réalisation mentionné ci-dessus, non plus qu'à celui de ses différentes parties; elle en embrasse au contraire toutes les variantes de réalisation comportant application de semblables dispositions. PROCÉDÉ D'ENCOLLAGE DES PAPIERS ET CARTONS Brevet français, no 75 t .876, délivré à M.Antoine-Cyprien GILLET. On emploie depuis très longtemps pour l'encollage ou l'imperméabilisation des papiers et cartons, la résine sous forme de sels, acides généralement, mais quelquefois cependant sous forme de sel neutre, lesquels sels peuvent se trouver soit à l'état concentré, soit en solution diluée. Selon les procédés d'obtention les résinates formées contiennent un pourcentage plus ou moins important de résine libre, mais parfois ils n'en contiennent pas du tout. Des procédés de création relativement récente permettent l'obtention de résine libre en forte proportion pour une faible quantité de résinate formé. Pour cela la résine est broyée dans un appareil approprié en présence d'un colloïde protecteur en milieu aqueux et en présence également d'une certaine quantité d'un alcali fixe soluble. Tous ces procédés d'encollage à la résine utilisent, en outre, du sulfate d'alumine (en proportion plus ou moins grande) dont le rôle est de décomposer le résinate formé, condition indispensable pour obtenir un bon collage. La présente invention concerne un procédé d'encollage des papiers et cartons au moyen d'une composition renfermant une suspension stable de résine sous forme colloïdale en présence soit d'un résinate basique (soude, potasse ou ammoniaque), soit d'un sel
en solution diluée. Selon les procédés d'obtention les résinates formées contiennent un pourcentage plus ou moins important de résine libre, mais parfois ils n'en contiennent pas du tout. Des procédés de création relativement récente permettent l'obtention de résine libre en forte proportion pour une faible quantité de résinate formé. Pour cela la résine est broyée dans un appareil approprié en présence d'un colloïde protecteur en milieu aqueux et en présence également d'une certaine quantité d'un alcali fixe soluble. Tous ces procédés d'encollage à la résine utilisent, en outre, du sulfate d'alumine (en proportion plus ou moins grande) dont le rôle est de décomposer le résinate formé, condition indispensable pour obtenir un bon collage. La présente invention concerne un procédé d'encollage des papiers et cartons au moyen d'une composition renfermant une suspension stable de résine sous forme colloïdale en présence soit d'un résinate basique (soude, potasse ou ammoniaque), soit d'un sel acide tel que le sulfate d'alumine par exemple. La caractéristique primordiale et essentielle de l'invention consiste à partir d'une résine dissoute préalablement dans l'un quelconque de ses solvants puis broyée ensuite en présence du solvant, lequel est employé en quantité déterminée pour que le mélange à traiter dans le broyeur soit à l'état pâteux à la température ambiante. Du fait de la dissolution préalable de la résine dans un solvant, le point de fusion de cette résine est abaissé, ce qui permet le broyage de celle-ci, en mélange avec le solvant, à une température de 40° à 50° C., alors que la résine à l'état sec exige pour un broyage convenable une température de 80° C. environ. En raison du bas point de fusion du mélange indiqué, la division de la résine au broyage est considérable et les particules obtenues sont d'une finesse extrême et d'une grande régularité, d'où il résulte qu'à poids égal de résine, la composition obtenue suivant l'invention couvre une surface beaucoup plus grande que celle pouvant être couverte par une composition de résine obtenue d'après les procédés actuels. Pour fixer les idées on indique que les essais industriels pratiqués ont démontré une économie de résine de
soit à l'état pâteux à la température ambiante. Du fait de la dissolution préalable de la résine dans un solvant, le point de fusion de cette résine est abaissé, ce qui permet le broyage de celle-ci, en mélange avec le solvant, à une température de 40° à 50° C., alors que la résine à l'état sec exige pour un broyage convenable une température de 80° C. environ. En raison du bas point de fusion du mélange indiqué, la division de la résine au broyage est considérable et les particules obtenues sont d'une finesse extrême et d'une grande régularité, d'où il résulte qu'à poids égal de résine, la composition obtenue suivant l'invention couvre une surface beaucoup plus grande que celle pouvant être couverte par une composition de résine obtenue d'après les procédés actuels. Pour fixer les idées on indique que les essais industriels pratiqués ont démontré une économie de résine de 15 à 20% sur les compositions à base de résine broyée avec un colloïde et de 50% sur les compositions à base de résine sous forme de sels acide ou de sel neutre. D'autre part la dissolution préalable de la résine dans un solvant procure au broyage les avantages importants d'une fabrication très rapide et en outre l'obtention d'une suspension stable en présence soit d'un résidu basique, soit d'un sel acide. Dans le cas des émulsions basiques, la quantité de sulfate d'alumine nécessaire est beaucoup moindre qu'avec les émulsions usuelles et on obtient une division beaucoup plus fine des particules de résine. Dans le cas des émulsions acides, le sulfate d'alumine n'est plus nécessaire. Le présent demandeur a spécifié dans un brevet français en date du 20 février 1931, no 727.748 : « Procédé d'imperméabilisation des papiers et cartons par traitement soit de la pâte de cellulose, soit des bandes ou feuilles fabriquées» et dont il est titulaire, que certains solvants de la résine et des résidus, plus particulièrement le trichloréthylène, ont le pouvoir d'augmenter considérablement le collage des papiers, soit lorsqu'on plonge dans un bain de solvant un papier collé avec de la résine par les procédés connus, soit
d'une fabrication très rapide et en outre l'obtention d'une suspension stable en présence soit d'un résidu basique, soit d'un sel acide. Dans le cas des émulsions basiques, la quantité de sulfate d'alumine nécessaire est beaucoup moindre qu'avec les émulsions usuelles et on obtient une division beaucoup plus fine des particules de résine. Dans le cas des émulsions acides, le sulfate d'alumine n'est plus nécessaire. Le présent demandeur a spécifié dans un brevet français en date du 20 février 1931, no 727.748 : « Procédé d'imperméabilisation des papiers et cartons par traitement soit de la pâte de cellulose, soit des bandes ou feuilles fabriquées» et dont il est titulaire, que certains solvants de la résine et des résidus, plus particulièrement le trichloréthylène, ont le pouvoir d'augmenter considérablement le collage des papiers, soit lorsqu'on plonge dans un bain de solvant un papier collé avec de la résine par les procédés connus, soit lorsqu'on plonge un papier collé ou non collé dans un bain de solvant contenant en dissolution de la résine ou des résidus. Il fait remarquer que dans la présente invention, il emploie aussi un solvant, mais que cet emploi a pour but non seulement d'abaisser le point de fusion de la résine pour en obtenir les avantages spécifiés précédemment, mais aussi pour utiliser l'action favorable du solvant en vue d'augmenter l'imperméabilisation des papiers. Enfin le procédé décrit permet non seulement l'utilisation seule de la résine, mais encore son mélange parfait et intime avec l'un quelconque des corps utilisés généralement dans l'imperméabilisation des papiers et cartons, tels que la paraffine, les cires, etc., ainsi que de la stéarine qui est difficilement employable avec les procédés actuels (ce corps augmente notablement l'imperméabilité et donne du brillant). Pour la dissolution préalable de la résine on peut employer tous les solvants connus, mais il est préférable d'utiliser les corps volatils, sans résidu tels que alcools, benzine, trichloréthylène, etc. Parmi ceux-ci le trichloréthylène est le plus avantageux à tous points de vue : pouvoir dissolvant considérable ; prix de revient minime ; ininflammabilité ; grande volatilité sur les machines à papier, etc. On aura avantage
la résine pour en obtenir les avantages spécifiés précédemment, mais aussi pour utiliser l'action favorable du solvant en vue d'augmenter l'imperméabilisation des papiers. Enfin le procédé décrit permet non seulement l'utilisation seule de la résine, mais encore son mélange parfait et intime avec l'un quelconque des corps utilisés généralement dans l'imperméabilisation des papiers et cartons, tels que la paraffine, les cires, etc., ainsi que de la stéarine qui est difficilement employable avec les procédés actuels (ce corps augmente notablement l'imperméabilité et donne du brillant). Pour la dissolution préalable de la résine on peut employer tous les solvants connus, mais il est préférable d'utiliser les corps volatils, sans résidu tels que alcools, benzine, trichloréthylène, etc. Parmi ceux-ci le trichloréthylène est le plus avantageux à tous points de vue : pouvoir dissolvant considérable ; prix de revient minime ; ininflammabilité ; grande volatilité sur les machines à papier, etc. On aura avantage également à préparer la composition en présence d'un colloïde protecteur choisi parmi ceux utilisés déjà en papeterie pour le collage et l'apprêt du papier, tels que gélatine, fécule, caséine, gommes, etc., dans le but d'augmenter la stabilité de la suspension de la résine. PERFECTIONNEMENTS A LA FABRICATION DES PAPIERS MINCES ET PRODUITS EN RÉSULTANT Brevet français, no 752.628, délivré à la Société des PAPETERIES DE MALAUCENE. La présente invention est relative à la charge des papiers pesant de 10 à 50 grammes au mètre carré. Jusqu'à ce jour on a utilisé à cet effet des kaolins et des carbonates, oxydes, oxalates ou sulfates de métaux divers, dans le but particulier de donner aux papiers ordinaires de l'opacité et, en plus, aux papiers à cigarettes, des propriétés particulières de combustibilité. La présente invention a pour but d'assurer la charge de ce genre de papiers par du bioxyde de titane (TiO2) pur ou en mélange avec tous autres produits, ce qui confère au papier les avantages suivants : 1° Pour les papiers ordinaires, opacité beaucoup plus grande et facilité de collage due à son inertie chimique ; 2° Pour les papiers à cigarettes, absence totale de goût, bonne combustibilité et blancheur des
ET PRODUITS EN RÉSULTANT Brevet français, no 752.628, délivré à la Société des PAPETERIES DE MALAUCENE. La présente invention est relative à la charge des papiers pesant de 10 à 50 grammes au mètre carré. Jusqu'à ce jour on a utilisé à cet effet des kaolins et des carbonates, oxydes, oxalates ou sulfates de métaux divers, dans le but particulier de donner aux papiers ordinaires de l'opacité et, en plus, aux papiers à cigarettes, des propriétés particulières de combustibilité. La présente invention a pour but d'assurer la charge de ce genre de papiers par du bioxyde de titane (TiO2) pur ou en mélange avec tous autres produits, ce qui confère au papier les avantages suivants : 1° Pour les papiers ordinaires, opacité beaucoup plus grande et facilité de collage due à son inertie chimique ; 2° Pour les papiers à cigarettes, absence totale de goût, bonne combustibilité et blancheur des cendres. L'invention vise également, en conséquence, et ce à titre de produits industriels nouveaux, tous papiers de 10 à 50 grammes comportant application d'un tel traitement au bioxyde de titane, employé pur ou en mélange avec d'autres produits. Ce produit de charge est incorporé directement à la pâte à papier soit dans la raffinerie au cours de son broyage, soit dans les cuves mélangeuses, en vue de lui donner l'état convenant à la fabrication sur machine. Il est fixé sur la fibre par mordançage au tanin, au sulfate d'alumine ou autres produits similaires. PROCÉDÉ POUR LA FABRICATION DE PAPIERS ET DE CARTONS DOUBLES ET MULTIPLES ET D'AUTRES COMPOSITIONS FORMÉES DE COUCHES FIBREUSES Brevet Français, no 752.278, délivré à la Société NAAMLOOZE VENNOOTSCHAP DE BATAAFSCHE PETROLEUM MAATSCHAPPIJ (Pays-Bas). L'industrie connaît des papiers, cartons, etc., contenant de la paraffine et utilisés pour l'emballage de produits hygroscopiques ou de produits craignant l'humidité pour d'autres raisons. De tels papiers et cartons sont fabriqués jusqu'à présent soit en imprégnant le papier ou le carton à la paraffine fondue, soit en ajoutant une émulsion de paraffine à la matière première dans le moulin à cylindre pendant la fabrication. Les papiers et cartons paraffineux connus ont l'inconvénient
soit dans la raffinerie au cours de son broyage, soit dans les cuves mélangeuses, en vue de lui donner l'état convenant à la fabrication sur machine. Il est fixé sur la fibre par mordançage au tanin, au sulfate d'alumine ou autres produits similaires. PROCÉDÉ POUR LA FABRICATION DE PAPIERS ET DE CARTONS DOUBLES ET MULTIPLES ET D'AUTRES COMPOSITIONS FORMÉES DE COUCHES FIBREUSES Brevet Français, no 752.278, délivré à la Société NAAMLOOZE VENNOOTSCHAP DE BATAAFSCHE PETROLEUM MAATSCHAPPIJ (Pays-Bas). L'industrie connaît des papiers, cartons, etc., contenant de la paraffine et utilisés pour l'emballage de produits hygroscopiques ou de produits craignant l'humidité pour d'autres raisons. De tels papiers et cartons sont fabriqués jusqu'à présent soit en imprégnant le papier ou le carton à la paraffine fondue, soit en ajoutant une émulsion de paraffine à la matière première dans le moulin à cylindre pendant la fabrication. Les papiers et cartons paraffineux connus ont l'inconvénient d'être plus ou moins collants et d'être graisseux au toucher. Ensuite, ils ne se laissent coller que difficilement ou pas du tout avec les agglutinants connus, ce qui est très onéreux pour leur application dans la fabrication de sacs, boîtes, etc. Or, le but du présent procédé est de fabriquer un papier, carton, etc., double ou multiple, contenant de la paraffine ou autres cires minérales, végétales ou animales, qui soit étanche à l'humidité et à l'eau, qui ne soit pas collant ou graisseux au toucher et se laisse coller facilement, ce qu'on obtient en collant deux ou plusieurs couches l'une sur l'autre, selon qu'on veut mettre au point des compositions doubles ou multiples, à l'aide d'un agglutinant contenant de la paraffine ou autres cires minérales, végétales ou animales. Il est vrai que dans le brevet anglais n° 350.925 on a déjà proposé d'utiliser de la paraffine exempte de produits étrangers comme agglutinant pour fixer des couches de papier l'une sur l'autre, notamment en munissant les surfaces à coller d'une couche mince de paraffine et en pressant les diverses couches l'une sur l'autre. Cependant, on a constaté que de cette façon la solidité de l'attache est insuffisante. Ce résultat est bien
un papier, carton, etc., double ou multiple, contenant de la paraffine ou autres cires minérales, végétales ou animales, qui soit étanche à l'humidité et à l'eau, qui ne soit pas collant ou graisseux au toucher et se laisse coller facilement, ce qu'on obtient en collant deux ou plusieurs couches l'une sur l'autre, selon qu'on veut mettre au point des compositions doubles ou multiples, à l'aide d'un agglutinant contenant de la paraffine ou autres cires minérales, végétales ou animales. Il est vrai que dans le brevet anglais n° 350.925 on a déjà proposé d'utiliser de la paraffine exempte de produits étrangers comme agglutinant pour fixer des couches de papier l'une sur l'autre, notamment en munissant les surfaces à coller d'une couche mince de paraffine et en pressant les diverses couches l'une sur l'autre. Cependant, on a constaté que de cette façon la solidité de l'attache est insuffisante. Ce résultat est bien assuré par l'invention. Entrent en considération comme agglutinants : toutes les colles utilisables, entre autres celles contenant de la caséine, de la gomme, de l'amidon, de la gélatine, de la dextrine, du caoutchouc, de la résine, etc. La paraffine ou autres cires minérales, végétales ou animales à ajouter à ces colles peuvent être appliquées telles quelles, en forme de solution ou d'émulsion. Ensuite, il y a lieu d'ajouter des émulsions et stabilisateurs aux agglutinants afin d'en assurer la stabilité. On peut aussi ajouter des « fleurs ». Exemple : 20 unités de caséine sont dissoutes à 700 C. dans 100 unités d'eau et 2 unités d'ammoniaque. La solution obtenue est mélangée intimement (par exemple dans un moulin à colloïdes) à 13 jusqu'à 28 unités de paraffine. Le mélange obtenu peut être utilisé pour fixer par exemple deux couches de papier l'une sur l'autre. La composition obtenue peut être séchée en la faisant passer entre ou sur des rouleaux chauds. Outre la paraffine, on peut utiliser des produits tels que la cérésine, la cire de lignite, la cire de carnauba, la spermacétine, la cire d'abeilles, etc. Entrent en considération comme matières de remplissage entre autres les « fleurs » usuelles, telles
colles peuvent être appliquées telles quelles, en forme de solution ou d'émulsion. Ensuite, il y a lieu d'ajouter des émulsions et stabilisateurs aux agglutinants afin d'en assurer la stabilité. On peut aussi ajouter des « fleurs ». Exemple : 20 unités de caséine sont dissoutes à 700 C. dans 100 unités d'eau et 2 unités d'ammoniaque. La solution obtenue est mélangée intimement (par exemple dans un moulin à colloïdes) à 13 jusqu'à 28 unités de paraffine. Le mélange obtenu peut être utilisé pour fixer par exemple deux couches de papier l'une sur l'autre. La composition obtenue peut être séchée en la faisant passer entre ou sur des rouleaux chauds. Outre la paraffine, on peut utiliser des produits tels que la cérésine, la cire de lignite, la cire de carnauba, la spermacétine, la cire d'abeilles, etc. Entrent en considération comme matières de remplissage entre autres les « fleurs » usuelles, telles que la terre à pipes, la poudre d'asbeste, etc. Elles sont appliquées spécialement pour coller des pans de papier mince afin de prévenir le suintement de paraffine, etc., se produisant en cas d'usage de papier mince, spécialement lorsque de la paraffine à un bas point de fusion a été employée. Les produits selon l'invention se laissent coller avec les agglutinants usuels quand il s'agit de fabriquer des sacs, des boîtes, etc. PAR L'AGENCE DE PROMOTION LES NOUVELLES : FIBRES BLANCHES Qualités hors classes : Solidité, Pureté exceptionnelle Votre propre essai en donnera la preuve Succédané de chiffons, chanvres, lins, etc. A VOS ETOILES DE MARQUE et STORA "32" Demander Échantillons et Renseignements complémentaires à NORDLING, MACÉ & CIE 81, rue de la Pépinière • PARIS (8e) TÉL. EXCHANGE 4148 AGENTS EXCLUSIFS EN FRANCE LARSEN & DANGLADE Société Française à Responsabilité limitée au Capital de 1.000.000 de Francs PATES A PAPIER 72, RUE LA BOÉTIE PARIS (Ville) ADRESSE TÉLÉGRAPHIQUE TÉLÉPHONE: ÉLYSÉES 32-67 LARSEGLAD-409-PARIS INTER 247 REVUE DES MARCHÉS EN FRANCE ET A L'ÉTRANGER LES ON-DIT DU MARCHÉ DES PATES On ne saurait plus contester désormais les dires de Svensk Pappersmasse-Tidning confirmés d'ailleurs de tous côtés par les correspondances particulières touchant la
Les produits selon l'invention se laissent coller avec les agglutinants usuels quand il s'agit de fabriquer des sacs, des boîtes, etc. PAR L'AGENCE DE PROMOTION LES NOUVELLES : FIBRES BLANCHES Qualités hors classes : Solidité, Pureté exceptionnelle Votre propre essai en donnera la preuve Succédané de chiffons, chanvres, lins, etc. A VOS ETOILES DE MARQUE et STORA "32" Demander Échantillons et Renseignements complémentaires à NORDLING, MACÉ & CIE 81, rue de la Pépinière • PARIS (8e) TÉL. EXCHANGE 4148 AGENTS EXCLUSIFS EN FRANCE LARSEN & DANGLADE Société Française à Responsabilité limitée au Capital de 1.000.000 de Francs PATES A PAPIER 72, RUE LA BOÉTIE PARIS (Ville) ADRESSE TÉLÉGRAPHIQUE TÉLÉPHONE: ÉLYSÉES 32-67 LARSEGLAD-409-PARIS INTER 247 REVUE DES MARCHÉS EN FRANCE ET A L'ÉTRANGER LES ON-DIT DU MARCHÉ DES PATES On ne saurait plus contester désormais les dires de Svensk Pappersmasse-Tidning confirmés d'ailleurs de tous côtés par les correspondances particulières touchant la raréfaction méthodique des pâtes bisulfite, à la soude et mécaniques pour livraisons sur les derniers mois de 1933. Les consommateurs en retard, s'il y en a, ne gagneraient rien à différer davantage les réassortiments dont ils pourraient avoir besoin d'ici janvier prochain. Le mouvement des ventes pour livraisons sur 1934, s'était esquissé dès avril 1933. Il s'était continué mollement jusqu'en août dernier sans trop attirer l'attention. Mais septembre a déclenché de façon fort active la négociation des contrats livrables par échelonnement sur l'an prochain. On assure sur le Marché que la Campagne de 1934 qui, désormais, est ouverte, sera fructueuse pour les vendeurs. Assurément, le Marché vit d'espoirs. On ne peut l'en blâmer. Mais, la situation des changes du dollar et de la livre sterling reste toujours le gros point noir. Aborder ce terrain, c'est pénétrer délibérément dans un brouillard qui cache aux yeux tous les lendemains. Ainsi, au moment où sont tracées ces lignes, on constate que le dollar qui s'était rehaussé par saccades est retombé à nouveau pour ne plus valoir que 16 fr. 50 environ et la livre sterling moins de 80 francs. Procédons au tour d'horizon accoutumé : Les belles pâtes blanchies, type norvégien renommé, cotent
s'était esquissé dès avril 1933. Il s'était continué mollement jusqu'en août dernier sans trop attirer l'attention. Mais septembre a déclenché de façon fort active la négociation des contrats livrables par échelonnement sur l'an prochain. On assure sur le Marché que la Campagne de 1934 qui, désormais, est ouverte, sera fructueuse pour les vendeurs. Assurément, le Marché vit d'espoirs. On ne peut l'en blâmer. Mais, la situation des changes du dollar et de la livre sterling reste toujours le gros point noir. Aborder ce terrain, c'est pénétrer délibérément dans un brouillard qui cache aux yeux tous les lendemains. Ainsi, au moment où sont tracées ces lignes, on constate que le dollar qui s'était rehaussé par saccades est retombé à nouveau pour ne plus valoir que 16 fr. 50 environ et la livre sterling moins de 80 francs. Procédons au tour d'horizon accoutumé : Les belles pâtes blanchies, type norvégien renommé, cotent actuellement entre £ 11.12.6 pence et £ 11.2.6., soit entre 227,50 et 222,50 couronnes suédoises la tonne c. i. f., de Rouen à Anvers. Les marques suédoises s'inscrivent au-dessous entre 225 et 220 couronnes c. i. f. Les faciles à blanchir se écartent guère de 180 à 175 couronnes la tonne c. i. f. Les bisulfites écrus à fibre résistante se maintiennent toujours fermes aux prix de 160 à 155 couronnes la tonne c. i. f. Les pâtes à la soude manifestent leur tendance à la fermeté ; on exige pour elles 145 couronnes suédoises la tonne c. i. f. sans descendre, en tout cas, à moins de 140 couronnes, pour les marques prima. Les sortes ordinaires s'inscrivent dans les prix de 140 à 135 couronnes. De son côté, le Marché des pâtes mécaniques humides fait preuve d'une activité soutenue. Il s'agit pour cette catégorie de négociations de contrats livrables sur 1934. L'influence des incertitudes créées par la politique économique, inaugurée aux États-Unis, opère incontestablement sur les mécaniques humides. Là, encore, on sent que l'Américain prend ses précautions contre les surprises que « les codes » du Président pourraient occasionner. Aussi la mécanique humide vaut-elle à la tonne c. i.